【手続補正書】
【提出日】平成17年4月1日(2005.4.1)
【手続補正１】
【補正対象書類名】明細書
【補正対象項目名】全文
【補正方法】変更
【補正の内容】
【書類名】      明細書
【発明の名称】  乾燥剤用包装材
【特許請求の範囲】
【請求項１】  透湿性フィルム層と印刷層とエチレン−酢酸ビニル共重合体層とが順に積層された乾燥剤用包装材において、前記透湿性フィルム層が２軸延伸ナイロンフィルムであることを特徴とする乾燥剤用包装材。
【請求項２】  前記乾燥剤用包装材の透湿度が１１０〜２００ｇ／ｍ2・２４ｈｒであることを特徴とする請求項１記載の乾燥剤用包装材。
【請求項３】  前記エチレン−酢酸ビニル共重合体層面に強化材層とエチレン−酢酸ビニル共重合体層とが順に積層された構成からなることを特徴とする請求項１、２のいずれかに記載の乾燥剤用包装材。
【請求項４】  前記エチレン−酢酸ビニル共重合体層が、酢酸ビニル含有率が６〜３０重量％のエチレン−酢酸ビニル共重合体からなることを特徴とする請求項１〜３のいずれかに記載の乾燥剤用包装材。
【請求項５】  前記強化材層が格子網状材、紙、合成繊維混抄紙、不織布のいずれかであることを特徴とする請求項３、４のいずれかに記載の乾燥剤用包装材。
【発明の詳細な説明】
【０００１】
【発明の属する技術分野】
本発明は印刷層が表面に露出せず衛生面で優れた乾燥剤用包装材に関する。
【０００２】
【従来の技術】
従来、乾燥剤の包装に使用する乾燥剤用包装材の構成としては、紙等の通気性のある基材の表面に印刷層を設け裏面にポリエチレン等の熱接着性樹脂を積層した後にポリエチレン層に孔あけ加工を行つた構成のもの、紙等の通気性のある基材の表面に印刷層を設け裏面にポリエチレン等の熱接着性樹脂を介して割繊維不織布等を積層し更に割繊維不織布面にポリエチレン等を積層した後に孔あけ加工を行つたもの等が知られている。乾燥剤包装体は吸湿しやすい食品と一緒に包装容器内に封入して包装されるものであって、乾燥剤用包装材の外面が直接食品に接触する状態となるので、乾燥剤用包装材としては、透湿度、強度等の物性を具備する以外に、食品と接触する状態で使用されても食品衛生面で問題のないものが要求される。
【０００３】
上記の構成の乾燥剤用包装材のいずれにおいても、紙層の表面に印刷層が形成されているために、乾燥剤包装体と一緒に包装される内容物に乾燥剤用包装材の表面のインキが付着ないし接触することになる。したがって、乾燥剤用包装材の印刷層を形成するためのインキは、着色剤として食用色素等を使用し、インキのバインダーとして食品に接触ないしは付着しても衛生面で問題のない樹脂を使用しなければならず、インキの色調が限定される上に高価となり結果的に乾燥剤用包装材がコスト高になるという欠点があつた。また、上記の欠点を解決した乾燥剤用包装材として、印刷層が表面に出ないように紙等の通気性基材層の内面に設けた構成が考えられるが、その場合、通気性基材層を厚くすると印刷層が外部から見にくくなるし、外部から印刷層を見やすくするために通気性基材層を薄くすると、通気性基材層の強度が弱くなり表面の平滑性が劣るので印刷適性が悪くなり、印刷により印刷層を形成するのがきわめて困難になるという欠点があった。
【０００４】
【発明が解決しようとする課題】
本発明の目的は、印刷面が表面に露出しないので衛生面で優れるとともに、外部から印刷層を鮮明に見ることができ、且つ孔開け加工を必要としない乾燥剤用包装材を提供することにある。
【０００５】
【課題を解決するための手段】
透湿性フィルム層としての２軸延伸ナイロンフィルムと印刷層とエチレン−酢酸ビニル共重合体層とが順に積層された乾燥剤用包装材、さらには、透湿度が１１０〜２００ｇ／ｍ2・２４ｈｒとなる構成の乾燥剤用包装材とすることにより、印刷層が外面に露出しないので印刷層を形成するインキが包装する内容物と接触ないしは付着することがなく衛生面で優れるとともに、透湿性フィルム層が透明であるので外部から印刷層を鮮明に見ることができるので、印刷層の細かい文字も容易に読み取ることができる乾燥剤用包装材とすることができる。
【０００６】
上記の乾燥剤用包装材において、エチレン−酢酸ビニル共重合体層を酢酸ビニル含有率が６〜３０重量％のエチレンー酢酸ビニル共重合体により形成した構成とすることにより、エチレン−酢酸ビニル共重合体層の透湿度が大きくなり、孔開けを行うことなく乾燥剤用包装材に必要な適度の透湿性を得ることができる。また、孔が形成されていないため水濡れした場合でも水が内部にしみ込んで包装されている石灰等の乾燥剤が発熱したりする危険性がない。
【０００７】
上記の乾燥剤用包装材において、エチレン−酢酸ビニル共重合体層面に強化材層とエチレン−酢酸ビニル共重合体層とが積層され、強化材層を格子網状材、紙、合成繊維混抄紙、不織布により形成した構成とすることにより、乾燥剤用包装材の強度がより一層強くなるので、内部に収納される乾燥剤により突き破られて乾燥剤がもれだすのを確実に防止することができる。また、強化材層として不織布，紙を使用した場合には包装された乾燥剤が見えないように隠蔽することができるので外観の優れたものとすることができる。
【０００８】
【発明の実施の形態】
以下、図面を用いて本発明の実施の形態を説明する。
図１は本発明の第１実施形態における積層構成を示す図、図２は本発明の第２実施形態における積層構成を示す図であって、１は透湿性フィルム層、２は印刷層、３，５はエチレン−酢酸ビニル共重合体層、４は強化材層を表す。
【０００９】
本発明の乾燥剤用包装材の第１実施形態の積層構成は、図１に示すとおり、外面から順に透湿性フィルム層１と印刷層２とエチレン−酢酸ビニル共重合体層３とが積層され、印刷層２は透湿性フィルム層１の内面に形成された構成である。印刷層２は表面に露出しないので包装する内容物に接触ないしは付着するおそれがなく衛生的であり、且つ透湿性フィルム層１を透して印刷層２を鮮明に見ることができるので、印刷層２に細かい文字がある場合でも容易に読み取ることができる。また、孔が形成されていないため水濡れした場合でも水が内部にしみ込んで包装されている石灰等の乾燥剤が発熱したりする危険性がない。
【００１０】
本発明の乾燥剤用包装材の第２実施形態の積層構成は、図２に示すとおり、外面から順に透湿性フィルム層１と印刷層２とエチレン−酢酸ビニル共重合体層３と強化材層４とエチレン−酢酸ビニル共重合体層５とが積層された構成である。第２実施形態においても、第１実施形態と同様に、印刷層２は表面に露出しないので衛生的であり、透湿性フィルム層１を透して印刷層２に細かい文字がある場合でも容易に読み取ることができ、孔が形成されていないため水濡れにより包装されている石灰等の乾燥剤が発熱したりする危険性がない。第２実施形態の場合は、強化材層４が積層されているので強度面でさらに優れたものとなっており、包装する乾燥剤により突き破られたりすることを確実に防止できる。
【００１１】
第１実施形態、第２実施形態ともに、印刷層２は透湿性フィルム層１の内面に設けられるので、印刷層２を形成する際に、印刷インキ工業連合会の制定した「食品包装材料用印刷インキに関する自主規制」（ＮＬ規制）に適合する一般に包装材料の印刷に使用されているインキを使用して印刷することができる。紙層の表面に印刷層が形成されている従来の乾燥剤用包装材のように、着色剤として食用色素を使用し、インキのバインダーとして食品に接触ないしは付着しても衛生面で問題のない樹脂を使用する必要がなくなるので、透湿性フィルム層１に接着性の優れたインキを使用して、任意の色調にて印刷することができるとともに、安価なインキを使用することができるようになる。
【００１２】
本発明の乾燥剤用包装材に使用する透湿性フィルム層１としては、透湿度（ＪＩＳ−Ｚ−０２０８）が１５０（ｇ／ｍ2・２４ｈｒ）以上のフィルムが好ましく、ナイロンフィルム、ビニロンフィルム、ポリビニルアルコールフィルムを使用することができる。上記のフィルムの中でも、２軸延伸ナイロンフィルムが強度面および印刷適性面で優れているので最も好ましい。２軸延伸ナイロンフィルムとしては、例えば、ボニール〔（株）興人〕、「ハーデン」フィルム〔東洋紡績（株）〕、エンブレム〔ユニチカ（株）〕が使用できる。２軸延伸ナイロンフィルムの透湿度は、１２μｍ厚さで３００〜３２０であり、１５μｍ厚さで２００〜２７０である。ビニロンフィルムとしては、クラレビニロンフィルム〔（株）クラレ〕、日合ビニロンフィルム〔日合フィルム（株）〕が使用できる。ビニロンフィルムの透湿度としては、３０μｍ厚さで５００〜７００である。ポリビニルアルコールフィルムとしては、例えば、２軸延伸ポリビニルアルコールフィルムであるボブロン〔日合フィルム（株）〕が使用できる。透湿度は１４μｍ厚さで１５０程度である。
【００１３】
強化材層４としては格子網状材、紙、合成繊維混抄紙、不織布が使用できる。格子網状材としては、例えば、メルタッククロス（ハギワラ工業製）、日石ワリフ（日本石油化学製）、クレネツト（クラボー製）、ソフネツト，ソフクロス（新日本ソフ製）等のポリエチレン、ポリプロピレンなどからなるネツト状物が使用できる。格子の間隔は１〜５ｍｍが適当である。１ｍｍ以下のものでは包装材面積の大半を格子状繊維が占めるために水蒸気の透過しやすい面積が狭くなるために、包装材の単位面積当たりの透湿度が低下して実用性に欠けると共に格子状繊維の価格が高くなる。一方、格子の間隔が６ｍｍ以上のときは内容物の粒状物がその間から突き破って出てきたり、引き裂き強度が低下して実用性に欠ける。最も好ましい間隔は２〜４ｍｍの範囲である。強化材層４として使用する紙、合成繊維混抄紙、不織布としては強度の大きいものがよく、厚さとしては坪量が２０〜４０ｇ／ｍ2のものが好ましい。
【００１４】
エチレン−酢酸ビニル共重合体層３，５に使用するエチレン−酢酸ビニル共重合体は、水蒸気の透過度が大きく、押出ラミネーシヨン適性の優れたものであることが必要であるので、酢酸ビニル含有率が６〜３０重量％で、ＭＩが５〜３０のものが使用される。酢酸ビニル含有率が６重量％以下のものでは透湿度が小さくなり好ましくない。一方、酢酸ビニル含有率が３０重量％以上のものでは、押出された皮膜の滑性が悪く製品化が困難でありかつ酢酸ビニル臭が強くなるために好ましくない。エチレン−酢酸ビニル共重合体層３，５として酢酸ビニル含有率が６〜３０重量％のエチレン−酢酸ビニル共重合体を使用した場合、孔あけを行わなくとも乾燥剤用包装材に必要な適度な透湿度が得られる。
【００１５】
エチレン−酢酸ビニル共重合層３，５の厚さが薄いと透湿度が大きくなるが、押出ラミネーシヨン加工時の作業性、ヒートシール強度の面で問題があり、厚くなると押出ラミネーシヨン加工時の作業性、ヒートシール強度の問題はなくなるが透湿度が低下すると共に価格が高くなる。したがって、エチレン−酢酸ビニル共重合体層３およびエチレン−酢酸ビニル共重合体層５の厚さとしては１２〜１５μｍが適当である。
【００１６】
実施例１
厚さ１５μｍの２軸延伸ナイロンフィルムの一方の面に、印刷インキ工業連合会の制定した「食品包装材料用印刷インキに関する自主規制」（ＮＬ規制）に適合するウレタン系の緑色インキを使用してグラビア印刷により印刷層を形成し、印刷層面に酢酸ビニル含有率が１９重量％でＭＩが１５のエチレン−酢酸ビニル共重合体を１５μｍの厚さで押出ラミネーシヨンにより積層して、２軸延伸ナイロン１５μｍ／印刷層／エチレン−酢酸ビニル共重合体１５μｍの積層構成からなる乾燥剤用包装材を作製した。得られた乾燥剤用包装材は、２軸延伸ナイロンフィルムの内面の印刷層は外面から鮮明に読み取ることができるとともに、強度的にも問題のないものであった。透湿度を測定した結果は２００ｇ／ｍ2・２４ｈｒであった。
【００１７】
実施例２
厚さ１５μｍの２軸延伸ナイロンフィルムの一方の面に、印刷インキ工業連合会の制定した「食品包装材料用印刷インキに関する自主規制」（ＮＬ規制）に適合するウレタン系の緑色インキを使用してグラビア印刷により印刷層を形成し、印刷層面とポリエチレンクロス（萩原工業製、厚さ５５±１０μｍ、密度８本×８本／インチ）とを、酢酸ビニル含有率が１９重量％でＭＩが１５のエチレン−酢酸ビニル共重合体を１２μｍの厚さで押出して押出ラミネーシヨンにより積層するとともに、ポリエチレンクロス面に酢酸ビニル含有率が１９重量％でＭＩが１５のエチレン−酢酸ビニル共重合体を１２μｍの厚さで押出ラミネーシヨンを行い、２軸延伸ナイロン１５μｍ／印刷層／エチレン−酢酸ビニル共重合体１２μｍ／ポリエチレンクロス／エチレン−酢酸ビニル共重合体１２μｍの積層構成からなる乾燥剤用包装材を作製した。得られた乾燥剤用包装材は、２軸延伸ナイロンの内面に緑色のインキにて印刷された印刷層は外面から鮮明に読み取ることができるとともに、強度的にはきわめて優れたものであった。透湿度は１１０ｇ／ｍ2・２４ｈｒであった。
【００１８】
実施例３
実施例２において、ポリエチレンクロスを坪量２５ｇ／ｍ2の純白紙に変更した以外は実施例２と同様にして、２軸延伸ナイロン１５μｍ／印刷層／エチレン−酢酸ビニル共重合体１２μｍ／純白紙２５ｇ／エチレン−酢酸ビニル共重合体１２μｍの積層構成からなる乾燥剤用包装材を作製した。得られた乾燥剤用包装材は、２軸延伸ナイロンの内面に緑色のインキにて印刷された印刷層は外面から鮮明に読み取ることができ、強度的に優れたものであるとともに、隠蔽性がよく内容物は外部から見えない外観の優れたものであった。透湿度は２００ｇ／ｍ2・２４ｈｒであった。
【００１９】
【発明の効果】
透湿性フィルム層としての２軸延伸ナイロンフィルムと印刷層とエチレン−酢酸ビニル共重合体層とが順に積層された乾燥剤用包装材、さらには、透湿度が１１０〜２００ｇ／ｍ2・２４ｈｒとなる構成の乾燥剤用包装材とすることにより、印刷層が外面に露出しないので印刷層を形成するインキが包装する内容物と接触ないしは付着することがなく衛生面で優れるとともに、透湿性フィルム層が透明であるので外部から印刷層を鮮明に見ることができるので、印刷層の細かい文字も容易に読み取ることができる乾燥剤用包装材とすることができる。
上記の乾燥剤用包装材において、エチレン−酢酸ビニル共重合体層を酢酸ビニル含有率が６〜３０重量％のエチレン−酢酸ビニル共重合体により形成した構成とすることにより、エチレン−酢酸ビニル共重合体層の透湿度が大きくなり、孔開けを行うことなく乾燥剤用包装材に必要な適度の透湿性を得ることができる。また、孔が形成されていないため水濡れした場合でも水が内部にしみ込んで包装されている石灰等の乾燥剤が発熱したりする危険性がない。
更に、上記の乾燥剤用包装材において、エチレン−酢酸ビニル共重合体層面に強化材層とエチレン−酢酸ビニル共重合体層とが積層され、強化材層を格子網状材、紙、合成繊維混抄紙、不織布により形成した構成とすることにより、乾燥剤用包装材の強度がより一層強くなるので、内部に収納される乾燥剤により突き破られて乾燥剤がもれだすのを確実に防止することができる。また、強化材層として不織布，紙を使用した場合には包装された乾燥剤が見えないように隠蔽することができるので外観の優れたものとすることができる。
【図面の簡単な説明】
【図１】
本発明の第１実施形態における積層構成を示す図。
【図２】
本発明の第２実施形態における積層構成を示す図。
【符号の説明】
１      透湿性フィルム層
２      印刷層
３，５  エチレン−酢酸ビニル共重合体層
４      強化材層